(57)【要約】【課題】大入熱溶接を行った際のＨＡＺにおいて優れた靱性を有し、かつ、母材において優れた機械的特性を有する鋼板の提供。【解決手段】所定の化学組成を有し、Ｂ、Ｎ、Ｔｉ、Ｏ、Ａｌ及びＩｎｓｏｌ．Ｚｒによって求められるＢＦが０．０００５％以上０．００３０％以下であり、炭素当量Ｃｅｑ．が０．３５〜０．５０％である成分組成を有し、有効結晶粒径が３０μｍ以下、フェライト分率が２０％〜７０％、ベイナイト分率が３０％〜７５％、およびパーライト分率が０％〜５％であり、特定の式から求められるアレスト性指標Ａｒｒが９５以下であり、Ａｌ酸化物の質量換算値の含有割合が２０％以下、Ｚｒ酸化物とＴｉ酸化物の質量換算値の含有割合の合計が８０％以上を満足し、円相当径が０．５μｍ以上１０μｍ以下の酸化物の個数密度が１０個／ｍｍ２以上を含有する鋼板。【選択図】なし【特許請求の範囲】
【請求項１】
質量％で、
Ｃ  ：０．０１％〜０．２０％、
Ｓｉ：０．０２％〜０．５０％、
Ｍｎ：０．３０％〜２．５０％、
Ｔｉ：０．００３％〜０．０２４％、
Ｂ  ：０．０００５％〜０．００５０％、
Ｎ  ：０．００１０％〜０．００９０％、
Ｏ  ：０．００１０％〜０．００５０％、
Ｚｒ：０．０００５％〜０．０１００％、
Ｓｏｌ．Ｚｒ：０．００２０％以下、
Ｃｕ：０．０％〜１．５％、
Ｎｉ：０．０％〜３．０％、
Ｃｒ：０．０％〜１．０％、
Ｍｏ：０．００％〜１．００％、
Ｎｂ：０．０００％〜０．０３５％
Ｖ  ：０．００％〜０．１０％
Ｐ  ：０．０５０％以下、
Ｓ  ：０．００８０％以下、
Ａｌ：０．００５０％以下、
Ｍｇ：０．００００％〜０．０００５％、
Ｃａ＋ＲＥＭの含有量の合計が０．０００５％以下、
及び、残部として、Ｆｅ及び不純物からなり、
下記式（１）で表されるＢＦが、０．０００５％〜０．００３０％であり、
下記式（３）で表される炭素当量Ｃｅｑ．が、０．３５％〜０．５０％であり、
圧延方向に垂直な断面の板厚方向の１／４位置の電子線後方散乱回折法（ＥＢＳＤ）を用いた結晶方位解析において、有効結晶粒径が３０μｍ以下であり、
板厚方向の１／４位置のミクロ組織が面積率にして、フェライト分率が２０％〜７０％、ベイナイト分率が３０％〜７５％、およびパーライト分率が０％〜５％であり、
下記式（４）で表されるアレスト性指標Ａｒｒが９５以下であり、
酸化物中のＯ量、Ｔｉ量、Ｚｒ量、およびＡｌ量の測定値から求められる、Ｔｉ、ＺｒおよびＡｌの元素による単独酸化物と仮定したときの前記Ｔｉ、前記Ｚｒ、および前記Ａｌの各元素の酸化物の質量換算値の合計に対する、Ａｌ酸化物の質量換算値の含有割合が２０％以下、および前記各元素の酸化物の質量換算値の合計に対する、Ｚｒ酸化物とＴｉ酸化物の質量換算値の含有割合の合計が８０％以上を満足する酸化物であって、円相当径が０．５μｍ〜１０μｍの個数密度が１０個／ｍｍ２以上の酸化物を含有する鋼板。
【数１】
2019023322.tif 000016
（ただし、式（１）中、ＢａｓＢＮは式（２）で表わされる。また、Ｂは、鋼板に含まれる前記Ｂ元素の含有量（質量％）であり０≦ＢＦ≦Ｂの関係を満たす。）
【数２】
2019023322.tif 000017
（ただし、式（２）中、０≦ＢａｓＢＮ≦Ｂの関係を満たし、Ｎ、Ｔｉ、Ｏ、及びＡｌは、鋼板に含まれる前記Ｎ、Ｔｉ、Ｏ、及びＡｌの各元素の含有量（質量％）であり、Ｉｎｓｏｌ．Ｚｒは、酸不溶性Ｚｒの含有量（質量％）であることを表す。）
Ｃｅｑ．＝Ｃ＋Ｍｎ／６＋（Ｃｕ＋Ｎｉ）／１５＋（Ｃｒ＋Ｍｏ＋Ｖ）／５・・・（３）
（ただし、式（３）中のＣ、Ｍｎ、Ｃｕ、Ｎｉ、Ｃｒ、ＭｏおよびＶは、鋼板に含まれる各元素の含有量（質量％）を表す。）
Ａｒｒ＝０．３１×ｔ＋０．１１×Ｄｅｆｆ（表）＋１．９９×Ｄｅｆｆ（ｔ／４）
＋０．０３２×Ｄｅｆｆ（表）×ｆα（表）
＋０．００７×Ｄｅｆｆ（ｔ／４）×ｆα（ｔ／４）・・・（４）
（ただし、式（４）中、ｔは板厚［ｍｍ］であり、Ｄｅｆｆ（表）は圧延方向に垂直な断面の鋼板表面から板厚方向の５ｍｍの領域の有効結晶粒径［μｍ］であり、ｆα（表）は前記鋼板表面から板厚方向の５ｍｍの領域のフェライト分率であり、Ｄｅｆｆ（ｔ／４）は圧延方向に垂直な断面の鋼板表面から板厚方向の１／４の位置の有効結晶粒径［μｍ］であり、ｆα（ｔ／４）は前記鋼板表面から板厚方向の１／４の位置の領域のフェライト分率であることを表す。）
【請求項２】
板厚が５５ｍｍ以上であり、溶接熱影響部および溶接金属部以外の部分である、母材の降伏応力が４６０ＭＰａ以上であり、かつアレスト靱性値Ｋｃａが６０００Ｎ／ｍｍ１．５になる温度が−１０℃以下である請求項１に記載の鋼板。
【請求項３】
板厚が５５ｍｍ〜８０ｍｍの場合に、入熱４０ｋＪ／ｍｍ〜６０ｋＪ／ｍｍで大入熱溶接を行ったときに発生する溶接熱影響部を、試験温度−４０℃で行うシャルピー衝撃試験の吸収エネルギーが、板厚方向で、板厚の表側、板厚中心の位置（ｔ／２）、及び板厚の裏側のすべての箇所において１００Ｊ以上であり、かつ、溶接熱影響部および溶接金属部以外の部分である、母材の脆性延性遷移温度が−４０℃以下である請求項１又は２に記載の鋼板。
【請求項４】
請求項１〜請求項３のいずれか１項に記載の鋼板を製造する方法であって、減圧雰囲気の二次精錬において、溶存酸素量を質量％で、０．０００５％〜０．００５０％に調整した溶鋼へ、Ｔｉ添加後Ｚｒの順に添加、Ｚｒ添加後Ｔｉの順に添加、または、ＴｉとＺｒとを同時に添加、のいずれか一つの添加順序で、ＴｉとＺｒとを添加した後、Ｔｉ及びＺｒ添加後の溶鋼を鋳造して、鋳片を得る工程を有する鋼板の製造方法。
【請求項５】
請求項１〜請求項３のいずれか１項に記載の鋼板を製造する方法であって、減圧雰囲気の二次精錬において、溶存酸素量を質量％で、０．０００５％〜０．００５０％に調整した溶鋼へＴｉを添加し、Ｔｉ添加後の溶鋼中の溶存酸素量を質量％で、０．０００５％〜０．００５０％に調整した後、Ｚｒを添加し、Ｔｉ及びＺｒ添加後の溶鋼を鋳造して、鋳片を得る工程を有する鋼板の製造方法。
【請求項６】
請求項１〜請求項３のいずれか１項に記載の鋼板を製造する方法であって、減圧雰囲気の二次精錬において、溶存酸素量を質量％で、０．０００５％〜０．００５０％に調整した溶鋼へＺｒを添加し、Ｚｒ添加後の溶鋼中の溶存酸素量を質量％で、０．０００５％〜０．００５０％に調整した後、Ｔｉを添加し、Ｔｉ及びＺｒ添加後の溶鋼を鋳造して、鋳片を得る工程を有する鋼板の製造方法。
【発明の詳細な説明】
【技術分野】
【０００１】
本発明は、鋼板および鋼板の製造方法に関する。
【背景技術】
【０００２】
鋼板の用途として、例えば、船舶、高層建築物、その他の建築物、橋梁、海洋構造物、ＬＮＧ貯蔵タンク、その他の大型タンク、ラインパイプ等が挙げられる。近年、建築構造物の高層化、及びコンテナ船の積載重量増大のため、溶接構造物の大型化が進められている。これに伴い、鋼板の板厚の厚肉化および高強度化が求められている。また、溶接部についても、より一層の安全性および信頼性の確保が必要とされ、溶接熱影響部（以下、「ＨＡＺ」と称する場合がある。）の靱性（以下、「溶接熱影響部の靱性」を「ＨＡＺ靱性」と称する場合がある。）の向上が課題になっている。さらに、万が一、脆性き裂が溶接継手箇所に発生した場合でも、脆性き裂を母材で停止させる性能（以下、「アレスト性」と称する場合がある。）が鋼板には求められる。
【０００３】
従来、高張力鋼板のＨＡＺ靱性に対して、オーステナイト（γ）の結晶粒径、変態組織、ＨＡＺの硬さ、粗大硬質相等が大きな影響を及ぼすことが知られており、種々の対策が提案されている。このうち、ＨＡＺ靱性の向上には、ＨＡＺ組織の微細化が最も有効であり、介在物を活用する方法が数多く提案されている。
【０００４】
介在物を活用したＨＡＺ組織の微細化には、例えば、結晶粒の成長を抑制するピン止め効果と、新たにフェライトを生成させる粒内変態とがある。粒内変態は、溶接時の熱影響によって粗大化したオーステナイト粒内に、介在物を核としてフェライトを生成させて組織を微細化する方法である。これまでに、ＴｉＮなどの窒化物、ＭｎＳなどの硫化物に加えて、高温でも化学的に安定な酸化物などをフェライト生成核として利用する技術が提案されている（例えば、特許文献１〜４参照）。
【０００５】
特許文献１に開示されている技術は、実質的にＡｌを含有しない鋼板に、粒内変態の核（以下、「ＩＧＦ核」と称する場合がある。）となるＴｉとＺｒとの複合酸化物を微細分散させることによって、溶接熱影響部の組織を微細化する方法を提案するものである。特許文献１に開示される方法では、ＩＧＦ核として有効に働くＴｉとＺｒとの複合酸化物を生成させるために、ＴｉとＺｒとを同時に添加し、かつＴｉ、ＺｒおよびＯ量のバランスを最適化している。
【０００６】
特許文献２に開示されている技術は、実質的にＡｌを含有しない鋼板に、ＲＥＭ、ＺｒおよびＴｉを添加することで、ＲＥＭとＺｒを含有する介在物によってＨＡＺ靱性を向上させる方法を提案するものである。
【０００７】
特許文献３に開示されている技術は、実質的にＡｌを含有しない鋼板に、Ｔｉを主成分とする酸化物とＴｉＮ、ＭｎＳ及びＢＮの複合析出物を分散させる方法を提案するものである。これは、Ｔｉ酸化物による粒内変態に加え、Ｂによって粒界からのフェライトの生成を抑制し、ＨＡＺ靱性を向上させるものである。
【０００８】
特許文献４に開示されている技術は、ＴｉＮによるピン止め効果とＢＮによる粒内変態とによってＨＡＺを微細化し、Ｂによる焼入れ性の向上を利用してＨＡＺの軟化を抑制し、靱性を向上させる方法を提案するものである。
【先行技術文献】
【特許文献】
【０００９】
【特許文献１】特開平０１−１５９３５６号公報
【特許文献２】特開２００８−２９１３４７号公報
【特許文献３】特開平０３−１６２５２２号公報
【特許文献４】特開２００７−１７７３２７号公報
【発明の概要】
【発明が解決しようとする課題】
【００１０】
上記の特許文献１〜４に開示される技術について、本発明者らが検討したところ、次のような知見を得た。
特許文献１に開示される技術を検討した結果、ＴｉとＺｒとの複合酸化物を生成させるために、ＴｉとＺｒとを同時に添加し、かつＴｉ量、Ｚｒ量およびＯ量のバランスを最適化しただけでは、ＨＡＺ靱性をさらに向上させることは不十分であることが分かった。
【００１１】
特許文献２に開示される技術を検討した結果、ＲＥＭはＡｌとＺｒよりも強脱酸であり、ＺｒおよびＴｉの酸化物生成を阻害することが分かった。
【００１２】
特許文献３に開示される技術を検討した結果、Ａｌを含有しない溶鋼中にＴｉを添加するだけでは、鋼板のＴｉ酸化物の個数を確保することは困難であることが分かった。
【００１３】
特許文献４に開示される技術を検討した結果、大入熱溶接では、溶接金属に隣接した部位が高温に長時間晒されるため、ピン止め効果を利用したＴｉＮが固溶消失してしまい、ＨＡＺ靱性の劣化が抑制されないことが分かった。
【００１４】
ところで、溶接構造物の建造費全体に占める溶接施工費用は大きく、この費用を削減するためには高能率の溶接を行うことが求められる。具体的には、溶接を大入熱で行い、溶接パス数を減らすことが有効である。しかし、大入熱の溶接を行った場合、鋼板のＨＡＺの組織が粗大化し、靱性の劣化が避けられない。
【００１５】
従来、ＨＡＺ靱性の改善のために、鋼板の介在物などの分散粒子が利用されている。しかし、溶接の効率を高めるために、入熱４０ｋＪ／ｍｍを超える大入熱溶接を行った際に、鋼板のＨＡＺ靱性を安定して向上させることは困難であった。この原因として、例えば、酸化物等の介在物が溶鋼中で凝集し易く、鋼板に均一に分散し難いこと、及び、大入熱溶接時に高温で長時間晒されることにより介在物が変質し、粒内変態の核として作用し易いように制御することが難しいこと、などが考えられる。
【００１６】
上記のように、大入熱溶接時において、ＨＡＺ靱性を向上させる技術は確立されていなかったのが実情である。
本発明は、このような実情に鑑みてなされたものであり、大入熱溶接を行った際のＨＡＺにおいて優れた靱性を有し、かつ、ＨＡＺと溶接金属部以外の部分である母材において優れた機械的特性を有する鋼板の提供を課題とするものである。
【課題を解決するための手段】
【００１７】
本発明は、ＨＡＺの組織を微細化することができる粒内フェライト生成核として、粒内変態核となる酸化物及び固溶Ｂに着目して鋭意検討を行った結果、上記課題を解決しうることを見出し、本発明を完成させた。
【００１８】
本発明の要旨は、以下のとおりである。
【００１９】
（１）
質量％で、
Ｃ  ：０．０１％〜０．２０％、
Ｓｉ：０．０２％〜０．５０％、
Ｍｎ：０．３０％〜２．５０％、
Ｔｉ：０．００３％〜０．０２４％、
Ｂ  ：０．０００５％〜０．００５０％、
Ｎ  ：０．００１０％〜０．００９０％、
Ｏ  ：０．００１０％〜０．００５０％、
Ｚｒ：０．０００５％〜０．０１００％、
Ｓｏｌ．Ｚｒ：０．００２０％以下、
Ｃｕ：０．０％〜１．５％、
Ｎｉ：０．０％〜３．０％、
Ｃｒ：０．０％〜１．０％、
Ｍｏ：０．００％〜１．００％、
Ｎｂ：０．０００％〜０．０３５％
Ｖ  ：０．００％〜０．１０％
Ｐ  ：０．０５０％以下、
Ｓ  ：０．００８０％以下、
Ａｌ：０．００５０％以下、
Ｍｇ：０．００００％〜０．０００５％、
Ｃａ＋ＲＥＭの含有量の合計が０．０００５％以下、
及び、残部として、Ｆｅ及び不純物からなり、
下記式（１）で表されるＢＦが、０．０００５％〜０．００３０％であり、
下記式（３）で表される炭素当量Ｃｅｑ．が、０．３５％〜０．５０％であり、
圧延方向に垂直な断面の板厚方向の１／４位置の電子線後方散乱回折法（ＥＢＳＤ）を用いた結晶方位解析において、有効結晶粒径が３０μｍ以下であり、
板厚方向の１／４位置のミクロ組織が面積率にして、フェライト分率が２０％〜７０％、ベイナイト分率が３０％〜７５％、およびパーライト分率が０％〜５％であり、
下記式（４）で表されるアレスト性指標Ａｒｒが９５以下であり、
酸化物中のＯ量、Ｔｉ量、Ｚｒ量、およびＡｌ量の測定値から求められる、Ｔｉ、ＺｒおよびＡｌの元素による単独酸化物と仮定したときの前記Ｔｉ、前記Ｚｒ、および前記Ａｌの各元素の酸化物の質量換算値の合計に対する、Ａｌ酸化物の質量換算値の含有割合が２０％以下、および前記各元素の酸化物の質量換算値の合計に対する、Ｚｒ酸化物とＴｉ酸化物の質量換算値の含有割合の合計が８０％以上を満足する酸化物であって、円相当径が０．５μｍ〜１０μｍの個数密度が１０個／ｍｍ２以上の酸化物を含有する鋼板。
【００２０】
【数１】
2019023322.tif 000002
【００２１】
（ただし、式（１）中、ＢａｓＢＮは式（２）で表わされる。また、Ｂは、鋼板に含まれる前記Ｂ元素の含有量（質量％）であり０≦ＢＦ≦Ｂの関係を満たす。）
【００２２】
【数２】
2019023322.tif 000003
【００２３】
（ただし、式（２）中、０≦ＢａｓＢＮ≦Ｂの関係を満たし、Ｎ、Ｔｉ、Ｏ、及びＡｌは、鋼板に含まれる前記Ｎ、Ｔｉ、Ｏ、及びＡｌの各元素の含有量（質量％）であり、Ｉｎｓｏｌ．Ｚｒは、酸不溶性Ｚｒの含有量（質量％）であることを表す。）
【００２４】
Ｃｅｑ．＝Ｃ＋Ｍｎ／６＋（Ｃｕ＋Ｎｉ）／１５＋（Ｃｒ＋Ｍｏ＋Ｖ）／５・・・（３）
【００２５】
（ただし、式（３）中のＣ、Ｍｎ、Ｃｕ、Ｎｉ、Ｃｒ、ＭｏおよびＶは、鋼板に含まれる各元素の含有量（質量％）を表す。）
【００２６】
Ａｒｒ＝０．３１×ｔ＋０．１１×Ｄｅｆｆ（表）＋１．９９×Ｄｅｆｆ（ｔ／４）
＋０．０３２×Ｄｅｆｆ（表）×ｆα（表）
＋０．００７×Ｄｅｆｆ（ｔ／４）×ｆα（ｔ／４）・・・（４）
【００２７】
（ただし、式（４）中、ｔは板厚［ｍｍ］であり、Ｄｅｆｆ（表）は圧延方向に垂直な断面の鋼板表面から板厚方向の５ｍｍの領域の有効結晶粒径［μｍ］であり、ｆα（表）は前記鋼板表面から板厚方向の５ｍｍの領域のフェライト分率であり、Ｄｅｆｆ（ｔ／４）は圧延方向に垂直な断面の鋼板表面から板厚方向の１／４の位置の有効結晶粒径［μｍ］であり、ｆα（ｔ／４）は前記鋼板表面から板厚方向の１／４の位置の領域のフェライト分率であることを表す。）
【００２８】
（２）
板厚が５５ｍｍ以上であり、溶接熱影響部および溶接金属部以外の部分である、母材の降伏応力が４６０ＭＰａ以上であり、かつアレスト靱性値Ｋｃａが６０００Ｎ／ｍｍ１．５になる温度が−１０℃以下である（１）に記載の鋼板。
【００２９】
（３）
板厚が５５ｍｍ〜８０ｍｍの場合に、入熱４０ｋＪ／ｍｍ〜６０ｋＪ／ｍｍで大入熱溶接を行ったときに発生する溶接熱影響部を、試験温度−４０℃で行うシャルピー衝撃試験の吸収エネルギーが、板厚方向で、板厚の表側、板厚中心の位置（ｔ／２）、及び板厚の裏側のすべての箇所において１００Ｊ以上であり、かつ、溶接熱影響部および溶接金属部以外の部分である、母材の脆性延性遷移温度が−４０℃以下である（１）又は（２）に記載の鋼板。
【００３０】
（４）
（１）〜（３）のいずれか１項に記載の鋼板を製造する方法であって、減圧雰囲気の二次精錬において、溶存酸素量を質量％で、０．０００５％〜０．００５０％に調整した溶鋼へ、Ｔｉ添加後Ｚｒの順に添加、Ｚｒ添加後Ｔｉの順に添加、または、ＴｉとＺｒとを同時に添加、のいずれか一つの添加順序でＴｉとＺｒとを添加した後、Ｔｉ及びＺｒ添加後の溶鋼を鋳造して、鋳片を得る工程を有する鋼板の製造方法。
【００３１】
（５）
（１）〜（３）のいずれか１項に記載の鋼板を製造する方法であって、減圧雰囲気の二次精錬において、溶存酸素量を質量％で、０．０００５％〜０．００５０％に調整した溶鋼へＴｉを添加し、Ｔｉ添加後の該存溶鋼中の溶存酸素量を質量％で、０．０００５％〜０．００５０％に調整した後、Ｚｒを添加し、Ｔｉ及びＺｒ添加後の溶鋼を鋳造して、鋳片を得る工程を有する鋼板の製造方法。
【００３２】
（６）
（１）〜（３）のいずれか１項に記載の鋼板を製造する方法であって、減圧雰囲気の二次精錬において、溶存酸素量を質量％で、０．０００５％〜０．００５０％に調整した溶鋼へＺｒを添加し、Ｚｒ添加後の該存溶鋼中の溶存酸素量を質量％で、０．０００５％〜０．００５０％に調整した後、Ｔｉを添加し、Ｔｉ及びＺｒ添加後の溶鋼を鋳造して、鋳片を得る工程を有する鋼板の製造方法。
【発明の効果】
【００３３】
本実施形態によれば、大入熱溶接を行った際のＨＡＺにおいて優れた靱性を有し、かつ、ＨＡＺと溶接金属部以外の部分である母材において優れた機械的特性を有する鋼板を提供できる。
【図面の簡単な説明】
【００３４】
【図１】本実施形態の鋼板を走査型電子顕微鏡により撮影した一例を表す写真である。
【図２】本実施形態の鋼板におけるアレスト性指標とアレスト靱性値Ｋｃａが６０００Ｎ／ｍｍ１．５になる温度との関係を表すグラフである。
【発明を実施するための形態】
【００３５】
以下、本発明の好ましい実施形態の一例について詳細に説明する。
なお、本明細書中において、「〜」を用いて表される数値範囲は、「〜」の前後に記載される数値を下限値及び上限値として含む範囲を意味する。
【００３６】
従来、Ｔｉ酸化物およびＢ窒化物が溶接金属およびＨＡＺに分散した場合、粒内フェライトが生成し、その組織が微細化されることが知られている。また、従来、鋼板の旧オーステナイト粒界に偏析する固溶Ｂは、溶接時に粗大な粒界フェライトの生成を抑制し、ＨＡＺ靱性を改善することは知られている。
しかし、Ｚｒは一般的に鋼板に添加される元素ではなく、Ｚｒが添加された鋼板として、過去に行われた研究は非常に限られたものであった。これまでに、Ｚｒを含有する酸化物（特にＺｒとＴｉとを含有する酸化物）を鋼板に分散させた場合、固溶ＢがＨＡＺ靱性向上に及ぼす効果について検討されたことはない。
【００３７】
本発明者らは、ＨＡＺの組織を微細化することができる粒内フェライト生成核となる酸化物、固溶Ｂ、及びＢ窒化物に着目して鋭意検討を行った結果、主として下記の（Ａ）酸化物の組成と個数密度、（Ｂ）固溶Ｚｒ、（Ｃ）固溶Ｂ、（Ｄ）脱酸方法、（Ｅ）Ａｌ、及び（Ｆ）ミクロ組織について、新知見を得た。
以下、これらの新知見について説明する。
【００３８】
（Ａ）：酸化物の組成と個数密度
本発明者らは、Ｚｒを添加した鋼板を実際に製造し、粒内フェライトの核となる酸化物について、個々の酸化物毎に詳細に調査し、ＨＡＺ靱性の向上に及ぼす効果について調査検討を行った。
その結果、Ｔｉ酸化物、Ｚｒ酸化物、及びＡｌ酸化物の質量換算値の合計に対して、Ａｌ酸化物の質量換算値の含有割合が２０％以下（好ましくは１５％以下、より好ましくは１０％以下、さらに好ましくは５％以下）であり、かつ、Ｚｒ酸化物とＴｉ酸化物との質量換算値の含有割合の合計が８０％以上（好ましくは８５％以上、より好ましくは９０％以上、さらに好ましくは９５％以上）を満足する酸化物であって、この酸化物の円相当径（円形と仮定したときの円の直径に相当するもの）が、０．５μｍ〜１０μｍである酸化物を特定の個数密度で含有すると、組織の微細化を通じてＨＡＺ靱性を改善することが明らかとなった。
【００３９】
Ａｌ酸化物の質量換算値の含有割合が２０％を超える場合、又はＺｒ酸化物とＴｉ酸化物との質量換算値の含有割合の合計が８０％未満の場合、粒内フェライトの生成核とならなかった。なお、Ｚｒ酸化物とＴｉ酸化物との質量換算値の含有割合の合計には、ＴｉとＺｒとの複合酸化物も含まれる。
また、円相当径が０．５μｍより小さいと、粒内フェライトの生成核（ＩＧＦ核）としての機能が低下し、１０．０μｍより大きいと、粗大な酸化物自体が破壊の起点として作用する可能性が高まる。そして、円相当径が０．５μｍ〜１０μｍである前記の組成を有する酸化物の分散個数（個数密度）が、１０個／ｍｍ２以上（好ましくは２０個／ｍｍ２以上、より好ましくは３０個／ｍｍ２以上、さらに好ましくは５０個／ｍｍ２以上、最も好ましくは６０個／ｍｍ２以上）の場合には、Ｚｒを含まない鋼板と比較して、ＨＡＺ組織の微細化によりＨＡＺ靱性を改善することが明らかとなった。
【００４０】
ここで、酸化物の観察方法について説明する。
本実施形態に係る鋼板に含まれるＡｌ、Ｔｉ、及びＺｒのいずれか（ＴｉとＺｒとは両方を含有する場合も含む）を含有する酸化物の円相当径、個数密度、及び組成は、走査型電子顕微鏡（ＳＥＭ）を用いた解析により決定する。具体的には、鋼板の幅中央、板厚方向のｔ／４の位置で、板厚方向１２ｍｍ×板幅方向１２ｍｍ×圧延方向７０ｍｍの熱サイクル試験片を採取する。そして、試験片を１４００℃で２３秒間加熱保持した後、冷速１℃／ｓｅｃの条件で冷却した鋼板の圧延方向と垂直な方向の断面を、ＳＥＭ／ＥＤＸ（走査型電子顕微鏡／エネルギー分散型Ｘ線分光法）解析で観察し、観察視野内に認められる介在物を定量分析して測定する。ＳＥＭ／ＥＤＸ解析は、例えば、加速電圧１５ｋＶ、電流を８９μＡ〜９１μＡとし、観察面積にして２５ｍｍ２（５ｍｍ×５ｍｍ）以上（好ましくは、観察面積にして１００ｍｍ２（１０ｍｍ×１０ｍｍ））とする。一例として、図１に、ＳＥＭによる写真を示す。１１は地鉄、１２は介在物を表す。図１に示す写真のように、地鉄１１（背景）に対して色調の明暗差（コントラスト）により粒状に見える介在物１２について、これらの介在物毎に介在物の全体の組成を定量分析する。
【００４１】
分析対象とする介在物の大きさは、円相当径（直径）で０．５μｍ〜１０μｍとして、分析個数は少なくとも５００個以上を分析する。
【００４２】
分析対象元素は、Ｏ、Ｔｉ、Ｚｒ、及びＡｌとし、既知の物質を用いて各元素のＸ線強度と元素濃度の関係をあらかじめ検量線として求めておく。そして、分析対象とする介在物から得られたＸ線強度と前記検量線から分析対象とする介在物に含まれる元素濃度を定量する。介在物のうち、酸化物と判断するものは、酸素のピークが明瞭に認められるものとし、その下限は測定条件、測定装置に依存する。
例えば、ＳＥＭ／ＥＤＸ解析を、加速電圧１５ｋＶ、電流を８９μＡ〜９１μＡで測定した場合について述べる。Ｏ含有量、Ｔｉ含有量、Ｚｒ含有量、及びＡｌ含有量の質量％の合計を求めて、その合計に対して、Ｏ含有量が１．０質量％以上である場合、この介在物を酸化物とする。そして、この酸化物について、下記式（５）〜式（７）を用いて、各元素の質量％から、これらの元素による単独酸化物と仮定したときの各元素の酸化物の質量換算値を算出する。
Ｔｉ２Ｏ３＝Ｔｉ×３．００３・・・（５）
ＺｒＯ２＝Ｚｒ×１．３５１・・・（６）
Ａｌ２Ｏ３＝Ａｌ×３．７７９・・・（７）
ただし、式（５）〜式（７）中、Ｔｉ、Ｚｒ、及びＡｌは、ＳＥＭ／ＥＤＸ解析により測定された各元素の含有量（質量％）である。なお、これらのＳＥＭ／ＥＤＸ解析により測定された各元素の含有量を合計すると、１００％となる。
式（５）〜式（７）から求めたＴｉ２Ｏ３、ＺｒＯ２、及びＡｌ２Ｏ３の質量換算値の合計を求め、その合計に対する各元素の酸化物の割合を、酸化物に含まれる各元素の酸化物の含有割合（％）とする。
Ｔｉ２Ｏ３、ＺｒＯ２、及びＡｌ２Ｏ３の含有割合は、下記式（８）〜式（１０）で表わされる。
Ｔｉ２Ｏ３の含有割合（％）＝Ｔｉ２Ｏ３／（Ｔｉ２Ｏ３＋ＺｒＯ２＋Ａｌ２Ｏ３）・・・（８）
ＺｒＯ２の含有割合（％）＝ＺｒＯ２／（Ｔｉ２Ｏ３＋ＺｒＯ２＋Ａｌ２Ｏ３）・・・（９）
Ａｌ２Ｏ３の含有割合（％）＝Ａｌ２Ｏ３／（Ｔｉ２Ｏ３＋ＺｒＯ２＋Ａｌ２Ｏ３）・・・（１０）
【００４３】
（Ｂ）：固溶Ｚｒ（Ｓｏｌ．Ｚｒ）
ＨＡＺ組織の微細化に寄与するＺｒを含有する酸化物の条件としては、酸化物中にＺｒ酸化物とＴｉ酸化物との合計が一定量以上含有する必要がある。一方、酸化物を形成せず鋼板に残存するＺｒ（固溶Ｚｒ（固溶Ｚｒを「Ｓｏｌ．Ｚｒ」と表記される）は、ＨＡＺのみならず鋼板自体の靱性を著しく劣化させるため、鋼板におけるＳｏｌ．Ｚｒを低減する必要がある。Ｓｏｌ．Ｚｒが少ないほど靱性は改善する傾向にあり、ＨＡＺ靱性に優れる鋼板を得るためには、Ｓｏｌ．Ｚｒは０．００２０質量％以下に制限することが重要である。より一層のＨＡＺ靱性の改善のためには０．００１０質量％以下（より好ましくは０．０００５質量％以下）に制限することが好ましい。ここで、Ｓｏｌ．Ｚｒは酸可溶性Ｚｒであって、電解抽出残渣分析法などで測定可能な、鋼板に固溶しているＺｒに相当する。なお、酸不溶性Ｚｒは、Ｉｎｓｏｌ．Ｚｒ（式（２）中のＩｎｓｏｌ．Ｚｒ）であり、鋼板中のＺｒ量は、酸可溶性Ｚｒと酸不溶性Ｚｒの合計量である。
【００４４】
（Ｃ）：固溶Ｂ（ＢＦ）
鋼板の旧オーステナイト粒界に偏析する固溶Ｂは、溶接時に粗大な粒界フェライトの生成を抑制し、ＨＡＺ靱性を改善する。酸化物中にＺｒ酸化物とＴｉ酸化物との合計が一定量以上含有させた鋼板では、固溶Ｂが増加することを見出した。酸化物中にＺｒ酸化物とＴｉ酸化物との合計が一定量以上含有させた鋼板における固溶Ｂの質量％（ＢＦ）は、鋼板に含まれるＢの含有量からＢ窒化物となるＢの質量％を引くことで求められる。すなわち、ＢＦは下記式（１）で表される。この値が０．０００５％以上（好ましくは０．００１０％以上）のとき、固溶ＢによるＨＡＺ靱性改善効果が得られる。ＢＦが過剰になると、ＨＡＺ靱性が劣化する懸念がある。そのため、ＢＦの上限は０．００３０％以下とする。好ましくは０．００２５％以下、より好ましくは０．００２０％以下である。
【００４５】
【数３】
2019023322.tif 000004
【００４６】
ただし、式（１）中のＢは鋼板に含まれるＢの含有量（質量％）であり、ＢａｓＢＮはＢ窒化物となるＢの質量％である。また、ＢＦは、０≦ＢＦ≦Ｂの関係を満たす。
さらに、ＢＦ＜０になる場合は、ＢＦ＝０とし、ＢＦ＞Ｂになる場合はＢＦ＝Ｂとする。つまり、ＢａｓＢＮの値が負の値となる場合には、ＢＦ＝Ｂとし、ＢａｓＢＮの値がＢよりも大きくなる場合には、ＢＦ＝０とする。
【００４７】
鋼板ではＢ以外にもＴｉが窒化物形成元素として作用する。ただし、Ｔｉは酸化物も形成する。したがって、ＢａｓＢＮを求めるためには、酸化物、窒化物を含めた介在物の生成を考慮して求める必要がある。
【００４８】
本実施形態に係る鋼板はＡｌを含有させないことが好ましい。これは、Ａｌは、鋼板において強脱酸元素として作用するため、多量に鋼板に含有すると、ＺｒおよびＴｉの酸化物生成を阻害するからである。しかしながら、実製造においては、例えば、Ａｌが不純物として混入する場合、及び溶鋼温度が低くなりすぎた場合にＡｌ昇熱をせざるを得ず、鋼板にＡｌが含有される場合がある。
【００４９】
鋼板にＡｌが含有されることも考慮すると、酸化物と窒化物の生成工程は以下であると考えられる。酸化物は、脱酸力が強い元素から形成されるので、まず、溶鋼中において、Ａｌよりも脱酸力が強いＺｒが優先的に酸化され、Ｚｒ酸化物が形成される。次に、余った酸素とＡｌが結合してＡｌ酸化物が形成され、さらに余った酸素がＴｉと結合してＴｉ酸化物が形成されると考えられる。そして、酸化物を生成せずに余ったＴｉが窒素と結合してＴｉ窒化物を形成し、更に余った窒素がＢと結合してＢ窒化物を生成すると考えられる。
【００５０】
ＺｒはＺｒＯ２、ＡｌはＡｌ２Ｏ３、ＴｉはＴｉ２Ｏ３及びＴｉＮ、ＢはＢＮを形成すると考えられる。このため、Ｂ窒化物となるＢの質量％（ＢａｓＢＮ）は、これらの原子量又は分子量を基に、下記式（２）を用いて求められる。
【００５１】
【数４】
2019023322.tif 000005
【００５２】
ただし、式（２）中のＮ、Ｔｉ、Ｏ、及びＡｌは、鋼板に含まれるＮ、Ｔｉ、Ｏ、及びＡｌの各元素の含有量（質量％）であり、Ｉｎｓｏｌ．Ｚｒは、酸不溶性Ｚｒの含有量（質量％）である。ＢａｓＢＮは、式（１）中のＢと０≦ＢａｓＢＮ≦Ｂの関係を満たす。
また、ＢａｓＢＮ＜０になる場合は、ＢａｓＢＮ＝０とし、ＢＦ＞Ｂになる場合はＢａｓＢＮ＝Ｂとする。つまり、ＢａｓＢＮの値が負の値となる場合には、ＢａｓＢＮ＝０とし、ＢａｓＢＮの値が式（１）中のＢよりも大きくなる場合には、ＢａｓＢＮ＝Ｂとする。
なお、Ｓｏｌ．Ｚｒは、酸可溶性Ｚｒであって、電解抽出残渣分析法などで測定する鋼板に固溶しているＺｒ含有量（質量％）である。Ｉｎｓｏｌ．Ｚｒは、酸不溶性Ｚｒの含有量（質量％）であり、Ｚｒ含有量からＳｏｌ．Ｚｒ含有量を引いたものである。また、０≦Ｉｎｓｏｌ．Ｚｒ≦Ｚｒを満たす。
【００５３】
（Ｄ）：脱酸方法
酸化物粒子は溶鋼を脱酸する際に生成する。これを一次酸化物と称する。さらに、鋳造、及び凝固中に溶鋼温度の低下と共にＴｉ酸化物、Ｚｒ酸化物、およびＴｉとＺｒとを含有する酸化物を生成する。これを二次酸化物と称する。本実施形態では、一次酸化物と二次酸化物のどちらを用いてもかまわない。ただし、鋳造、及び凝固中に溶鋼温度の低下と共に生成する酸化物の方が、溶鋼温度が高温時に生成する一次酸化物よりも微細な粒子が得られるので、二次酸化物を用いることが好ましい。
【００５４】
さらに、このような鋳片の製造条件を詳細に検討した。
鋳片の製造過程：転炉→取鍋→二次精錬→連続鋳造の過程において、鋳片に残留する酸化物系介在物は、特に、二次精錬における脱酸開始前の溶鋼中の溶存酸素量を質量％で、０．０００５％〜０．００５０％（好ましい上限は０．００４０％以下、より好ましくは０．００３０％以下）に制御し、かつ脱酸元素であるＴｉとＺｒとを添加することで、酸化物の平均粒径が顕著に微細化し、酸化物の個数密度が増大することを知見した。
脱酸元素であるＴｉとＺｒとの添加順序は、Ｔｉ、Ｚｒの順、Ｚｒ、Ｔｉの順、又はＴｉ、Ｚｒの同時添加のいずれでもよい。ＴｉとＺｒとを、Ｔｉ、Ｚｒの順で、別々に添加する場合、溶鋼中の溶存酸素量を質量％で、０．０００５％〜０．００５０％（好ましい上限は０．００４０％以下、より好ましくは０．００３０％以下）に制御した後、Ｔｉを添加し、該溶鋼中の溶存酸素量を質量％で、０．０００５％〜０．００５０％（好ましい上限は０．００４０％以下、より好ましくは０．００３０％以下、さらに好ましくは０．００２０％以下）にした後、Ｚｒを添加することが好ましい。Ｚｒ、Ｔｉの順で添加する場合も、ＴｉとＺｒを別々に添加する場合と同様の溶存酸素量に制御することが好ましい。
【００５５】
この工程により、最終的に鋼板中に残留する酸化物粒子は、Ａｌ酸化物の質量換算値の割合が２０％以下、Ｚｒ酸化物とＴｉ酸化物との質量換算値の割合の合計が８０％以上で、これらＡｌ酸化物、及びＺｒ酸化物とＴｉ酸化物との酸化物粒子の円相当径（直径）が、０．５μｍ〜１０μｍであるものの分散個数は、１０個／ｍｍ２以上になることを知見した。
ここで、二次精錬は、転炉精錬後に、真空精錬装置または不活性ガス中での精錬装置によって行われる工程を示す。ＺｒとＴｉとは単独金属または合金のいずれの形態で添加してもよい。
【００５６】
（Ｅ）：Ａｌ
Ａｌは、鋼板において強脱酸元素として作用するため、多量に鋼板に含有すると、ＺｒおよびＴｉの酸化物生成を阻害する。溶鋼中の溶存酸素量を確保し、ＺｒとＴｉとを含有する複合酸化物を鋼板に生成させるため、Ａｌの含有量は０．００５０質量％以下に制限することが重要である。
【００５７】
（Ｆ）：ミクロ組織
本実施形態はＨＡＺ靱性に優れることに加え、母材靱性、母材強度、およびアレスト性に優れた鋼板を対象としている。
ここで、本明細書中において母材と称する場合、母材は、ＨＡＺと溶接金属部以外の部分を示す。
母材組織は、フェライト、ベイナイトおよびパーライトの混合組織、又はフェライトおよびベイナイトの混合組織である。ところが、フェライトとベイナイトとが混在する組織において、通常の光学顕微鏡による組織観察（以下、「光顕観察」と称する場合がある。）のみでは、基本組織単位を客観的に定義し、そのサイズを測定することは非常に困難である。そこで本発明者らは、光顕観察に加えて、電子線後方散乱回折法（ＥＢＳＤ：Ｅｌｅｃｔｒｏｎ  Ｂａｃｋ  Ｓｃａｔｔｅｒ  Ｄｉｆｆｒａｃｔｉｏｎ  ｐａｔｔｅｒｎ）を用いた結晶方位解析を行い、ミクロ組織を解析した。
【００５８】
より詳細には、鋼板表面から板厚方向の５ｍｍ部（以下、「鋼板表面５ｍｍ部」と称する場合がある。）と、鋼板表面から板厚方向の板厚１／４部（以下、「ｔ／４部」と称する場合がある。）とから組織観察用の試料を採取し、その主圧延方向に対して垂直な方向（幅方向）の断面を鏡面研磨する。そして、ｔ／４部の試料について、ナイタール腐食を実施し、光学顕微鏡を用いて５００倍で４視野撮影し、各視野のパーライト分率を測定し、その平均値をｔ／４部のパーライト分率とした。
さらに、鋼板表面５ｍｍ部、及びｔ／４部のそれぞれの部位毎に、主圧延方向に対して垂直な方向（幅方向）の断面に対し、ＥＢＳＤ法により、５００μｍ×５００μｍの領域を１μｍピッチで測定した。隣接粒との結晶方位差が１５°以上の境界を結晶粒界と定義し、結晶粒界に囲まれた領域の円相当径（直径）の加重平均を、それぞれの部位の有効結晶粒径とした。
フェライトは、先のＥＢＳＤ法により測定した測定点同士が第一近接する場合のＫＡＭ（Ｋｅｒｎｅｌ  Ａｖｅｒａｇｅ  Ｍｉｓｏｒｉｅｎｔａｔｉｏｎ）値が、１°以下である部分とした。このフェライトの面積分率を、鋼板表面５ｍｍ部、ｔ／４部のそれぞれの部位毎に対して求めた。
ｔ／４部のベイナイト分率は、ｔ／４部のパーライト分率とｔ／４部のフェライト分率以外との残部とした。つまり、ｔ／４部のベイナイト分率と、ｔ／４部のパーライト分率と、ｔ／４部のフェライト分率との合計は、面積率で１００％である。
なお、加重平均は以下の方法で求めた。１つの視野にＮ個の結晶粒があるとし、各結晶粒の面積がＡ１、Ａ２、Ａ３、・・・Ａｉ、・・・ＡＮがあり、各粒の円相当径（直径）がＤ１、Ｄ２、Ｄ３、・・・Ｄｉ、・・・ＤＮであるとする。その場合、有効結晶粒径（Ｄｅｆｆ）は下記式（１１）により求められる。
【００５９】
【数５】
2019023322.tif 000006
【００６０】
ｔ／４部の母材靱性とミクロ組織との関係を調査した結果、ｔ／４部の有効結晶粒径が微細化するに従って、母材の脆性延性遷移温度（以下、「ｖＴｒｓ」と称する場合がある。）は低温化した。有効結晶粒径が３０μｍ以下（好ましくは２０μｍ以下、より好ましくは２５μｍ以下、さらに好ましくは２０μｍ以下、最も好ましくは１５μｍ以下）の場合に、ｖＴｒｓが−４０℃以下になることが明らかになった。有効結晶粒径が３０μｍ超、及びｔ／４部のパーライト分率が５％超の少なくとも一方の場合には、ｖＴｒｓは−４０℃を超え、母材靱性を確保することが出来なかった。母材靱性を確保するために、パーライト分率は低いほうが好ましく、その分率は０％でもよい。
なお、ｔ／４部の有効結晶粒径は、本実施形態では、１μｍ以上の有効結晶粒径を測定した。ｔ／４部の有効結晶粒径は、小さければ小さいほうがよく、下限値としては、特に限定されないが、例えば、１μｍ以上（好ましくは５μｍ以上）が挙げられる。
【００６１】
母材強度とミクロ組織の関係を調査した結果、ｔ／４部のフェライト分率が減少し、ｔ／４部のベイナイト分率が増加するに伴い、ｔ／４部の母材強度は向上した。面積％で、フェライト分率が７０％以下（好ましくは６５％以下、より好ましくは６０％以下、さらに好ましくは５５％以下、最も好ましくは５０％以下）の場合に、母材の降伏応力が４６０ＭＰａ以上になることが明らかになった。フェライト分率が７０％超では、母材強度を確保できなかった。母材の脆性延性遷移温度（ｖＴｒｓ）を−４０℃以下とするためには、フェライト分率は、２０％以上（好ましくは２５％以上、より好ましくは３０％以上）であることが分かった。母材強度を確保するためには、ベイナイト分率は３０％以上（好ましくは、３５％以上、より好ましくは４０％以上、さらに好ましくは４５％以上）が必要であり、母材の脆性延性遷移温度（ｖＴｒｓ）を−４０℃以下とするためには、ベイナイト分率は、７５％以下（好ましくは７０％以下、より好ましくは６５％以下、さらに好ましくは６０％以下）であることが分かった。
【００６２】
アレスト性とミクロ組織から計算されるアレスト性指標の関係を調査した結果を図２に示す。図２の中で、横軸は、下記式（４）によりミクロ組織と板厚により計算されるアレスト性指標Ａｒｒであり、縦軸は、アレスト靱性値Ｋｃａが６０００Ｎ／ｍｍ１．５になる温度（以下、「ＴＫｃａ６０００」と称する場合がある。）である。図２の中で、アレスト性指標ＡｒｒとＴＫｃａ６０００を一次関数で近似した結果を点線で示す。図２で示すように、アレスト性指標ＡｒｒとＴＫｃａ６０００とは、強い相関があることが分かった。この一次近似曲線から、ＴＫｃａ６０００を−１０℃以下（例えば、−５０℃〜−１０℃）とするためには、Ａｒｒは９５以下が必要であることが判明した。測定のバラつきを考慮すると、アレスト性指標Ａｒｒは、好ましくは８８以下、より好ましくは８５以下、さらに好ましくは８０以下、最も好ましくは７５以下である。アレスト性指標Ａｒｒの下限値は特に限定されないが、アレスト性を高めるための圧延時の圧延荷重の増加、生産性の低下等の製造負荷等を考慮すると、例えば、２０以上（好ましくは４０以上、より好ましくは６０以上）が挙げられる。
Ａｒｒ＝０．３１×ｔ＋０．１１×Ｄｅｆｆ（表）＋１．９９×Ｄｅｆｆ（ｔ／４）
＋０．０３２×Ｄｅｆｆ（表）×ｆα（表）
＋０．００７×Ｄｅｆｆ（ｔ／４）×ｆα（ｔ／４）・・・（４）
【００６３】
ここで、式（４）中、Ｄｅｆｆ（表）、Ｄｅｆｆ（ｔ／４）、ｆα（表）、及びｆα（ｔ／４）の表すものは、以下のとおりである。
Ｄｅｆｆ（表）      ：鋼板表面５ｍｍ部の有効結晶粒径（μｍ）
Ｄｅｆｆ（ｔ／４）  ：鋼板の板厚１／４部の有効結晶粒径（μｍ）
ｆα（表）          ：鋼板表面５ｍｍ部のフェライト分率（％）
ｆα（ｔ／４）      ：鋼板の板厚１／４部のフェライト分率（％）
【００６４】
これらの条件を満たす鋼板は、大入熱溶接継手において、ＨＡＺ組織の微細化を通じてＨＡＺ靱性を改善させ、かつ母材の機械的特性に優れた鋼板となることが明らかになった。具体的には、母材の降伏応力が４６０ＭＰａ以上（例えば、４６０ＭＰａ〜６００ＭＰａ）、かつ、ＴＫｃａ６０００が−１０℃以下（例えば、−５０℃〜−１０℃）の鋼板が得られる。
【００６５】
さらに、本実施形態の鋼板の化学組成の限定理由を述べる。
以下の説明において、各元素の説明における「％」は「質量％」を意味する。
【００６６】
（Ｃ：０．０１％〜０．２０％）
Ｃは、強度を確保するために必要な元素である。Ｃ量が０．０１％未満では必要とする強度を確保することができない。しかし、Ｃ量が０．２０％を超えると、母材、及びＨＡＺ共に靱性を確保することが難しくなる。Ｃ量の好ましい下限は０．０３％以上、より好ましくは０．０５％以上である。Ｃ量の好ましい上限は０．１５％以下、より好ましくは０．１０％以下である。
【００６７】
（Ｓｉ：０．０２％〜０．５０％）
Ｓｉは、鋼板の焼入れ性を高め、鋼板の強度上昇に寄与する。この効果を得るためには０．０２％以上のＳｉを含有させる必要がある。好ましくはＳｉ量を０．０５％以上とする。一方で、Ｓｉは酸素との反応性も高く脱酸作用を有するため、ＺｒとＴｉを含有する複合酸化物の形成に影響を及ぼす。０．５０％を超えてＳｉを含有させた場合、酸化物の組成が変化し、ＨＡＺ組織の微細化が達成されず、ＨＡＺ靱性の低下をもたらす。より好ましいＳｉ量の上限は０．４０％以下、更に好ましい上限は０．３０％以下である。
【００６８】
（Ｍｎ：０．３０％〜２．５０％）
Ｍｎは、鋼板の焼入れ性を高める効果があり、強度及び靱性の確保に有効な成分である。Ｍｎ量が０．３０％未満では、焼入れ性の不足によって強度及び靱性が得られない。しかし、２．５０％を超えてＭｎを含有させると、凝固時のＭｎ偏析により中心偏析部の靱性を低下させるとともに、焼入れ性が高まりすぎて母材、ＨＡＺともに硬さの増大を招き靱性が劣化する。Ｍｎ量の好ましい下限は０．６０％以上、好ましい上限は２．００％以下である。
【００６９】
（Ｔｉ：０．００３％〜０．０２４％）
Ｔｉは、Ｔｉの単独酸化物だけでなく、Ｚｒと共に複合酸化物を形成する。そして、特に、この複合酸化物がＨＡＺにおける粒内フェライト生成核として機能して、ＨＡＺ組織の微細化に寄与する。この効果を得るためには、Ｔｉを０．００３％以上含有させる必要がある。一方で、Ｔｉは窒化物を生成するが、Ｔｉ窒化物が多量に生成するとＢ窒化物の生成量が抑制され、本実施形態で所望する効果が得られなくなる。更に、過剰なＴｉはＴｉＣを形成し、母材及びＨＡＺの靱性を劣化させる。よって、Ｔｉ量の上限を０．０２４％以下とする必要がある。Ｔｉ量の好ましい下限は０．００５％以上、好ましい上限は０．０２０％以下である。
【００７０】
（Ｂ：０．０００５％〜０．００５０％）
Ｂは、鋼板において窒素と結合し、ＺｒとＴｉとを含有する複合酸化物の周囲にフィルム状のＢ窒化物を生成する。Ｂ量を０．０００５％以上にすることにより、ＨＡＺにおける粒内フェライト生成能を高め、組織の微細化を通じて靱性の改善に寄与する。また、固溶Ｂはオーステナイト粒界に偏析することで、粗大な粒界フェライト生成を抑制する。ＨＡＺ靱性を更に改善するために、Ｂ量は０．００１０％以上が好ましい。一方、Ｂ量が過剰な場合、強度を高める効果が飽和し、母材、ＨＡＺともに靱性劣化の傾向が著しくなる。したがって、Ｂ量を０．００５０％以下とする。Ｂ量の好ましい上限は０．００３０％以下、より好ましくは０．００２５％以下、さらに好ましくは０．００２０％以下である。
【００７１】
（Ｎ：０．００１０％〜０．００９０％）
Ｎは、鋼板においてＢと結合し、Ｂ窒化物を形成させるために必要な元素であり、このためには０．００１０％以上のＮを含有させる必要がある。一方、Ｎ量が過剰な場合、母材及びＨＡＺの靱性劣化を招くため、上限を０．００９０％以下とする。Ｎ量の好ましい下限は０．００２０％以上、好ましい上限は０．００６０％以下である。
【００７２】
（Ｏ：０．００１０％〜０．００５０％）
Ｏ（酸素）は、ＺｒとＴｉとを含有する複合酸化物の生成に不可欠な元素であり、０．００１０％以上のＯを含有させる必要がある。しかし、Ｏ量が過剰な場合、酸化物が過剰に生成し、鋼板の清浄性を劣化させ母材靱性及び伸び絞り等の延性に悪影響を及ぼす。このためＯ量の上限を０．００５０％以下とする。Ｏ量の好ましい下限は０．００１５％以上、好ましい上限は０．００４０％以下である。
【００７３】
（Ｚｒ：０．０００５％〜０．０１００％）
Ｚｒは酸化物の微細分散、固溶Ｂの増加に不可欠な元素であり、０．０００５％以上含有させる必要がある。Ｚｒ酸化物、ＺｒとＴｉの複合酸化物はＨＡＺにおける粒内フェライト生成核として機能し、ＨＡＺ組織の微細化に寄与する。この効果を得るためには、Ｚｒを０．０００５％以上にする必要がある。好ましくは０．００１０％以上、さらに好ましくは０．００１５％以上とする。一方、Ｚｒが過剰な場合、鋳造時のノズル閉塞が発生する可能性があるため、上限を０．０１００％以下とする。好ましい上限は０．００５０％以下、より好ましくは０．００４０％以下である。
【００７４】
（Ｓｏｌ．Ｚｒ：０．００２０％以下）
Ｓｏｌ．Ｚｒは酸可溶性Ｚｒの意で、鋼板に固溶しているＺｒを表わす。Ｓｏｌ．Ｚｒの含有量が増えると、ＨＡＺ靱性を著しく劣化させるため、その上限を０．００２０％以下に制限する必要がある。Ｚｒの好ましい上限は０．００１０質量％以下、より好ましく上限は０．０００５質量％以下である。Ｓｏｌ．Ｚｒは少ないほど好ましいため下限は特に規定せず、０．００００％でもよい。Ｓｏｌ．Ｚｒは、電解抽出残渣分析法によって測定することができる。電解抽出残渣分析法は、鋼板を非水溶媒中での電解によって母相を溶解させて、残渣（析出物および介在物）を孔径０．１μｍ〜０．２μｍのフィルター抽出し、分離する方法である。分離後、溶液に含まれるＺｒの量がＳｏｌ．Ｚｒ量である。なお、Ｉｎｓｏｌ．Ｚｒは酸不溶性Ｚｒであり、Ｉｎｓｏｌ．Ｚｒ量とＳｏｌ．Ｚｒ量を足したものがＺｒ量である。
【００７５】
本実施形態のＨＡＺ靱性に優れ、優れた機械的特性を有する鋼板には、Ｆｅの一部に代えて、下記の各元素のうちの１種または２種以上を含有してもよい。
【００７６】
（Ｃｕ：０．０％〜１．５％）
Ｃｕは、強度及び耐食性を向上させる効果を有するため、必要に応じて鋼板に含有させてもよい。Ｃｕを含有する効果を得るためには、Ｃｕを０．１％以上含有させることが好ましい。より好ましくはＣｕ量を０．２％以上とする。一方、１．５％を超えてＣｕを含有させても、合金コスト上昇に見合った性能の改善が見られず、鋼板表面割れの原因となる場合がある。好ましくはＣｕ量の上限を１．０％以下とし、より好ましくは０．５％以下とする。
【００７７】
（Ｎｉ：０．０％〜３．０％）
Ｎｉは、固溶状態において鋼のマトリックス（生地）の靱性を高める効果があるので、必要に応じて鋼板に含有させてもよい。Ｎｉを含有する効果を得るためには、Ｎｉを０．１％以上含有させることが好ましい。一方、３．０％を超えてＮｉを含有させても、合金コストの上昇に見合った特性の向上が得られない。好ましくはＮｉ量の上限を２．０％以下、より好ましくは１．０％以下とする。
【００７８】
（Ｃｒ：０．０％〜１．０％）
Ｃｒは、耐食性を高めるとともに、焼入性を高めることで強度の向上に有用であるので、必要に応じて鋼板に含有させてもよい。Ｃｒを含有する効果を得るためには、Ｃｒを０．１％以上含有させることが好ましい。一方、１．０％を超えてＣｒを含有させても、耐食性を向上させる効果が飽和し、また、ＨＡＺが硬化して靱性を劣化させる場合がある。好ましくはＣｒ量の上限を０．５％以下とする。
【００７９】
（Ｍｏ：０．００％〜１．００％）
Ｍｏは、母材の強度と靱性を向上させる効果があるので、必要に応じて鋼板に含有させてよい。Ｍｏを含有する効果を得るためには、Ｍｏを０．０１％以上含有させることが好ましい。一方、１．００％を超えてＭｏを含有させると、特にＨＡＺの硬度が高まり、靱性を劣化させる場合がある。好ましくはＭｏ量の上限を０．５０％以下、より好ましくは０．３０％以下とする。
【００８０】
（Ｎｂ：０．０００％〜０．０３５％）
Ｎｂは、細粒化と炭化物析出により母材の強度及び靱性を向上させるので、必要に応じて鋼板に含有させてよい。Ｎｂを含有する効果を得るためには、Ｎｂを０．００５％以上含有させることが好ましい。一方、０．０３５％を超えてＮｂを含有させると、効果が飽和するとともに、ＨＡＺの靱性を損なう場合がある。より好ましくはＮｂ量の上限を０．０２５％以下、さらに好ましくは０．０１５％以下とする。
【００８１】
（Ｖ：０．００％〜０．１０％）
Ｖは、主に焼戻し時の炭窒化物析出により母材の強度を向上させる効果があるので、必要に応じて鋼板に含有させてもよい。Ｖを含有する効果を得るためには、Ｖを０．０１％以上含有させることが好ましい。一方、０．１０％を超えてＶを含有させると、効果が飽和するとともに、硬度が高まり、靱性劣化を招く場合がある。好ましくはＶ量の上限を０．０５％以下とする。
【００８２】
（Ｐ：０．０５０％以下）
Ｐは、不純物として鋼板に不可避的に存在する。しかし、Ｐ量が０．０５０％を超えるとオーステナイト粒界に偏析して靱性を低下させるのみならず、溶接時に高温割れを招く原因となる。Ｐ量の好ましい上限は０．０３０％以下、より好ましくは０．０１０％以下である。Ｐ量は少ないほど好ましいため下限は特に規定しないが、製造コストの観点から、０．００１％以上であってもよい。
【００８３】
（Ｓ：０．００８０％以下）
Ｓは、不純物として鋼板に不可避的に存在するが、含有量が多すぎると中心偏析部において延伸したＭｎＳが多量に生成するため、母材及びＨＡＺの靱性および延性が劣化する。このためＳ量の上限を０．００８０％以下とする。Ｓ量の好ましい上限は０．００５０％以下、より好ましくは０．００４０％以下、さらに好ましくは０．００３０％以下である。Ｓ量は少ないほど好ましいため下限は特に規定しないが、製造コストの観点から、０．０００１％以上であってもよい。
【００８４】
（Ａｌ：０．００５０％以下）
Ａｌは、一般的には、脱酸元素として、積極的に添加される元素である。しかし、Ａｌは優先的に酸素と反応しやすいため、その含有量が過剰な場合には、所望するＺｒとＴｉを含有する複合酸化物の形成が不十分となり、ＨＡＺにおける有効なフェライト生成核が減少する。更に過剰なＡｌ添加は、粗大なクラスター状のアルミナ（Ａｌ２Ｏ３）系介在物の形成を助長するため、母材及びＨＡＺの靱性を劣化させる。よって、Ａｌの含有量はできる限り低減することが好ましい。許容できるＡｌ量の上限値は０．００５０％である。好ましくは０．００４０％以下、さらに好ましくは０．００３０％以下である。Ａｌは少ないほど好ましいため下限値は特に規定せず、０．００００％でもよい。
【００８５】
（Ｍｇ：０．００００％〜０．０００５％）
Ｍｇは、優先的に酸素と反応しやすいため、その含有量が過剰な場合には、所望するＺｒとＴｉとを含有する複合酸化物の形成が不十分となる。そして、ＨＡＺにおける有効なフェライト生成核が減少し、ＨＡＺの靱性を劣化させる。よって、Ｍｇの含有量は０．０００５％以下に制限する。Ｍｇは少ないほど好ましいため下限値は特に規定せず、０．００００％でもよい。
【００８６】
（Ｃａ及びＲＥＭの合計：０．０００５％以下）
Ｃａ及びＲＥＭは、Ａｌよりも更に優先的に酸素と反応しやすい元素である。所望するＺｒとＴｉとを含有する複合酸化物を形成させるために、Ｃａ及びＲＥＭの含有量の合計を０．０００５％以下に制限する。より好ましくはＣａが０．０００３％未満、かつＲＥＭが０．０００３％未満で、その含有量の合計が０．０００５％以下である。ＣａとＲＥＭは少ないほど好ましいため下限値は特に規定せず、０．００００％でもよい。
なお、Ｃａ及びＲＥＭは鋼板において強脱酸元素として作用し、ＺｒおよびＴｉの酸化物生成を阻害するため、意図的に含有させず、可能な限り低減することが必要である。
ここで、「ＲＥＭ」とはＳｃ、Ｙ、及びランタノイドの合計１７元素の総称であり、ＲＥＭの含有量はＲＥＭのうちの１種または２種以上の元素の合計含有量を指す。
【００８７】
（炭素当量Ｃｅｑ．：０．３５％〜０．５０％）
本実施形態に係る鋼板は、下記式（３）により求められる炭素当量Ｃｅｑ．を、０．３５％〜０．５０％とする。
Ｃｅｑ．＝Ｃ＋Ｍｎ／６＋（Ｃｕ＋Ｎｉ）／１５＋（Ｃｒ＋Ｍｏ＋Ｖ）／５・・・（３）
ここで、各成分は鋼板中に含有されている各成分の質量％である。
【００８８】
炭素当量が０．３５％未満になると、高強度鋼板に要求される強度を満足できない。炭素当量が０．５０％を超えると、焼入れ性が過剰となり継手靱性を満足できない。炭素当量の下限値は、好ましくは０．３７％、より好ましくは０．３９％である。炭素当量の上限値は、好ましくは０．４８％、より好ましくは０．４６％、更に好ましくは０．４４％である。
【００８９】
本実施形態の溶接熱影響部靱性に優れた鋼板は、上記の各元素を含有し、残部はＦｅ及び不純物からなるものである。不純物とは、鋼板を工業的に製造する際に、鉱石、スクラップ等の原料その他の要因により混入する成分を意味する。
【００９０】
なお、実際の製造プロセスでは、添加した元素が１００％溶鋼中に含まれることになるわけではないので、各元素が所望の含有量となるように、歩留まりを考慮して余分に添加すればよい。また、添加方法については特に限定されない。化学組成が上記条件を満足するように鋼板に含有できる方法であれば、どのような方法でも構わない。
【００９１】
鋼板の板厚としては、特に限定されないが、例えば、５５ｍｍ以上であることが挙げられ、５５ｍｍ〜８０ｍｍであることが挙げられる。
【００９２】
次に、本実施形態に係る鋼板を得るための好ましい製造方法について説明する。
【００９３】
本実施形態に係る鋼板を得るには、前述のように、脱酸開始前の溶存酸素量を制御することがよい。
本実施形態に係る鋼板の製造方法は、減圧雰囲気の二次精錬において、溶存酸素量を質量％で、０．０００５％〜０．００５０％に調整した溶鋼へ、ＴｉとＺｒとを、Ｔｉ添加後Ｚｒの順に添加、Ｚｒ添加後Ｔｉの順に添加、または、ＴｉとＺｒとを同時に添加、のいずれか一つの添加順序で添加した後、Ｔｉ及びＺｒ添加後の溶鋼を鋳造して、鋳片を得る工程を有することが好ましい。
その後、得られた鋳片から本実施形態に係る鋼板を製造するプロセスとしては、通常の方法により行うことができる。通常の圧延を行ってもよいし、制御圧延を行ってもよい。そして、制御冷却をしてもよいし、制御冷却と焼き戻しと組み合わせて行ってもよく、さらに、焼入れ・焼き戻しを組み合わせて行ってもよい。
【００９４】
ＴｉとＺｒとを添加する順序は、Ｔｉ添加後Ｚｒを添加する順序の場合、溶存酸素量を質量％で、０．０００５％〜０．００５０％に調整した溶鋼へＴｉを添加し、Ｔｉ添加後の溶鋼中の溶存酸素量を質量％で、０．０００５％〜０．００５０％に調整した後、Ｚｒを添加することがよい。
また、ＴｉとＺｒとを添加する順序が、Ｚｒ添加後Ｔｉを添加する順序の場合、溶存酸素量を質量％で、０．０００５％〜０．００５０％に調整した溶鋼へＺｒを添加し、Ｚｒ添加後の溶鋼中の溶存酸素量を質量％で、０．０００５％〜０．００５０％以下に調整した後、Ｔｉを添加することがよい。
【００９５】
具体的には、次のようにして得られる。
まず、前述の化学組成となるように溶鋼の化学組成を調整する。転炉精錬後に、真空精錬装置または不活性ガス中での精錬装置によって行われる減圧雰囲気下の二次精錬において、溶鋼の溶存酸素量を質量％で、０．０００５％〜０．００５０％の範囲に調整する。その後、ＴｉとＺｒとを所定の順序で添加して溶製した後、連続鋳造等により鋳片を得る。
なお、二次精錬を行う方法は、特に限定されないが、例えば、ＲＨ（Ｒｕｈｒｓｔａｈｌ−Ｈｅｒａｅｕｓ）による方法が挙げられる。
【００９６】
なお、本実施形態に係る鋼板の製造方法は、上述の製造方法に限定されない。鋼板の製造方法が上述以外の製造方法であっても、その鋼板が規定範囲内にあれば、その鋼板は、本実施形態に係る鋼板の範囲に包含されると見なされる。
【実施例】
【００９７】
以下、本発明を実施例によってさらに詳細に説明するが、下記実施例は本発明を限定する性質のものではなく、前記または後記した趣旨に適合し得る範囲で適用に変更して実施することも可能であり、それらはいずれも本発明の技術範囲に含まれる。
【００９８】
表１、表２に、鋼板の化学成分を示す。ここで、Ｓｏｌ．Ｚｒは酸可溶性Ｚｒであることを表す。Ｓｏｌ．Ｚｒは、電解抽出残渣分析法によって、鋼板を非水溶媒中での電解によって母相を溶解させて、残渣（析出物および介在物）を孔径０．１μｍのフィルター抽出して分離し、分離後の溶液に含まれるＺｒの量を測定したものである。表１、表２中、Ｓｏｌ．Ｚｒが「−」で表される箇所は、電解抽出残渣分析法によりＳｏｌ．Ｚｒが測定されなかったことを示す。そして、Ｉｎｓｏｌ．Ｚｒは酸不溶性Ｚｒであることを表す。Ｉｎｓｏｌ．Ｚｒ量は、Ｚｒ量からＳｏｌ．Ｚｒ量を引き算することにより求めることができる。ＢａｓＢＮは、式（２）により求め、ＢＦは式（１）により求め、Ｃｅｑ．は式（３）により求めた。
【００９９】
【表１】
2019023322.tif 000007
【０１００】
【表２】
2019023322.tif 000008
【０１０１】
表３、表４に、ＲＨ真空精錬設備でのＴｉ添加１分前の溶存酸素量、Ｚｒ添加１分前の溶存酸素量、ＴｉとＺｒの同時添加１分前の溶存酸素量、及びＴｉ、Ｚｒの添加順序を示す。また、加熱条件、圧延条件、冷却条件、および熱処理条件（テンパー温度）を示す。なお、Ｔｉ、Ｚｒ添加順序では、Ｔｉ、Ｚｒは、Ｔｉの次にＺｒを添加した場合、Ｚｒ、Ｔｉは、Ｚｒの次にＴｉを添加した場合、同時添加は、ＺｒとＴｉを同時に添加した場合を示している。
【０１０２】
表５、表６に、板厚、有効結晶粒径、フェライト分率、パーライト分率、ベイナイト分率、及びアレスト性指標Ａｒｒを示す。また、Ａｌ酸化物の質量換算値の割合が２０％以下、かつ、Ｚｒ酸化物とＴｉ酸化物の質量換算値の割合の合計が８０％以上を満足する酸化物であって、円相当径が０．５μｍ以上１０μｍ以下の酸化物の個数密度を示す。さらに、母材靱性、母材強度、溶接条件（入熱）、およびＨＡＺ靱性を示す。
【０１０３】
【表３】
2019023322.tif 000009
【０１０４】
【表４】
2019023322.tif 000010
【０１０５】
【表５】
2019023322.tif 000011
【０１０６】
【表６】
2019023322.tif 000012
【０１０７】
鋼板の化学成分が表１、表２に示す値となるように、溶製して得られた鋼片を、表３、４に示す各条件により、下記のようにして、板厚５５ｍｍ〜８０ｍｍの各鋼板を製造した。
【０１０８】
鋼１〜鋼２９が本発明例、鋼３０〜鋼５２が比較例である。
鋼は、４００トン転炉溶製し、ＲＨ（Ｒｕｈｒｓｔａｈｌ−Ｈｅｒａｅｕｓ）による２次精錬の真空脱ガス処理時に脱酸を行っている。Ｔｉ、Ｚｒ投入前に溶存酸素を調整し、その後、Ｔｉ、Ｚｒを添加し脱酸を行い、連続鋳造により２８０ｍｍ〜３６０ｍｍ厚鋳片に鋳造した後、加熱圧延を経て、板厚５５ｍｍ〜８０ｍｍの鋼板として製造した。その後、材質調整のため、必要に応じて熱処理を実施した。熱処理時のテンパー温度は、４４０℃から５７０℃の条件で行った。
得られた鋼板を溶接して、各試験に供した。溶接条件の入熱は、４０ｋＪ／ｍｍ〜６０ｋＪ／ｍｍである。
【０１０９】
有効結晶粒径、パーライト分率、フェライト分率、およびベイナイト分率は以下の手順により測定した。
まず、有効結晶粒径の測定方法について説明する。鋼板の幅中央、鋼板表面５ｍｍ部と板厚方向の１／４部から試験片を採取し、圧延方向と垂直な面を鏡面研磨し、その面をＥＢＳＤ法により、５００μｍ×５００μｍの領域を１μｍピッチで測定した。隣接粒との結晶方位差が１５°以上の境界を結晶粒界と定義し、結晶粒界に囲まれた領域の円相当径（直径）の加重平均を有効結晶粒径とした。加重平均は、前述の式（１１）により求めた。
パーライト分率は、鋼板の幅中央、板厚方向の１／４部から試験片を採取し、圧延方向と垂直な面を鏡面研磨し、ナイタール腐食し、光学顕微鏡を用いて、５００倍の倍率で４視野撮影し、各視野のパーライト分率を求め、その平均値をパーライト分率とした。なお、１つの視野の大きさは、２００μｍ×２００μｍである。また、パーライトは、ナイタール腐食した際、塊状の黒色に見えるものとし、画像解析を行うことによって求めた。
フェライトは、先のＥＢＳＤ法により測定した測定点同士が第一近接する場合のＫＡＭ（Ｋｅｒｎｅｌ  Ａｖｅｒａｇｅ  Ｍｉｓｏｒｉｅｎｔａｔｉｏｎ）値が、１°以下である部分とし、このフェライトの面積分率を、鋼板表面５ｍｍ部、ｔ／４部のそれぞれの部位毎に対して求めた。
ベイナイト分率は、パーライト分率とフェライト分率の残部とした。
なお、表５、表６中、鋼板表面５ｍｍ部は、表下５と記載し、板厚方向の１／４部は、ｔ／４と記載している。
【０１１０】
介在物調査は以下の手順により測定した。まず、鋼板の幅中央、板厚方向のｔ／４位置から板厚方向１２ｍｍ×板幅方向１２ｍｍ×圧延方向７０ｍｍの熱サイクル試験片を採取した。そして、１４００℃で２３秒間加熱保持した後、冷速１℃／ｓｅｃの条件で冷却した鋼板の圧延方向と垂直な方向の断面を研磨した。鏡面研磨ままの熱サイクル試験片の表面をＪＥＯＬ製「ＪＸＡ−８５３０Ｆ」を用いて、ＳＥＭ／ＥＤＸ（走査型電子顕微鏡／エネルギー分散型Ｘ線分光法）解析により測定した。観察条件は、加速電圧１５ｋＶ、電流を８９μＡ〜９１μＡ、観察視野面積を９０ｍｍ２〜１００ｍｍ２、分析個数を５００個以上とした。分析対象元素は、Ｏ、Ｔｉ、Ｚｒ、及びＡｌとした。
図１に観察結果の一例を示す。図１中、１２は観察した介在物である。表７に、介在物を分析した際の対象元素毎の質量％を示す。なお、Ｏ、Ｔｉ、Ｚｒ、Ａｌの質量％を合計すると１００％となる。ここで、Ｏの質量％が１．０質量％以上の介在物を酸化物とした。そして、これらの元素による単独酸化物、Ｔｉ２Ｏ３、ＺｒＯ２、及びＡｌ２Ｏ３を仮定したときの各元素の酸化物の質量換算値を下記式（５）〜下記式（７）から算出する。
Ｔｉ２Ｏ３＝Ｔｉ×３．００３・・・（５）
ＺｒＯ２＝Ｚｒ×１．３５１・・・（６）
Ａｌ２Ｏ３＝Ａｌ×３．７７９・・・（７）
表８に各元素の酸化物の質量換算値を示す。
【０１１１】
【表７】
2019023322.tif 000013
【０１１２】
【表８】
2019023322.tif 000014
【０１１３】
これらの合計に対して、Ａｌ２Ｏ３（Ａｌ酸化物）の含有割合（％）が２０％以下、すなわち、ＺｒＯ２（Ｚｒ酸化物）とＴｉ２Ｏ３（Ｔｉ酸化物）の含有割合（％）の合計が８０％以上を満足する酸化物で、この酸化物の円相当径が０．５μｍ以上１０μｍ以下である酸化物の個数密度を求めた。
Ｔｉ２Ｏ３の含有割合（％）＝Ｔｉ２Ｏ３／（Ｔｉ２Ｏ３＋ＺｒＯ２＋Ａｌ２Ｏ３）・・・（８）
ＺｒＯ２の含有割合（％）＝ＺｒＯ２／（Ｔｉ２Ｏ３＋ＺｒＯ２＋Ａｌ２Ｏ３）・・・（９）
Ａｌ２Ｏ３の含有割合（％）＝Ａｌ２Ｏ３／（Ｔｉ２Ｏ３＋ＺｒＯ２＋Ａｌ２Ｏ３）・・・（１０）
この計算結果を、表９に示す。
【０１１４】
【表９】
2019023322.tif 000015
【０１１５】
母材靱性は、ＪＩＳ  Ｚ  ２２４２（２００５）に準拠し、板厚方向のｔ／４位置で、圧延方向に対して平行方向から２ｍｍＶノッチシャルピー試験片を採取した。試験片を０℃〜−１４０℃の範囲で、３回ずつ試験を実施して、脆性延性遷移温度（ｖＴｒｓ）を求めた。ｖＴｒｓが−４０℃以下のものを母材靱性に優れるとした。
母材強度は、ＪＩＳ  Ｚ  ２２４１（２０１１）に準拠し、板厚方向のｔ／４位置で、圧延方向に対して垂直方向から引張試験片を採取した。引張試験片の各２本を試験測定し、その平均値を求めた。引張試験片は、ＪＩＳ  Ｚ  ２２４１（２０１１）の４号試験片とした。
【０１１６】
ＨＡＺ靱性は、ＮＫ船級  鋼船規則  Ｍ編  溶接（２０１５）に準拠し、溶接方向が、幅方向に対して平行になるように（圧延方向と直角な方向になるように）、２電極簡易エレクトロガスアーク溶接を行った。溶接は、開先形状の開先角度が２０°、開先形状の先端部の間隔が８ｍｍの条件で、裏当て材として、ＳＢ−６０ＶＴ（日鐵住金溶接工業社製）を用いながら、溶接ワイヤとして、ＥＧ−４７Ｔ（日鐵住金溶接工業社製）を用いて行った。溶接時の入熱量は、４０ｋＪ／ｍｍ〜６０ｋＪ／ｍｍである。
そして、ＮＫ船級  鋼船規則  Ｋ編  材料（２０１５）に準拠し、Ｕ４号試験片を、溶接線方向に対して垂直方向から、板厚の表側から板厚中心方向６ｍｍの位置（表下）、板厚中心の位置（ｔ／２）、板厚の裏側から板厚中心方向６ｍｍの位置（裏下）を中心として、それぞれ３本採取し、フュージョンライン（境界部）に２ｍｍＶノッチを加工して作成した。試験は、試験温度−４０℃の条件で３回を行い、この平均値からＨＡＺの吸収エネルギー（ｖＥ−４０）を、表下、ｔ／２、及び裏下のそれぞれの位置について求めた。表下、ｔ／２、及び裏下のそれぞれの位置でのＨＡＺの吸収エネルギー（ｖＥ−４０）が、それぞれ１００Ｊ以上のものをＨＡＺ靱性に優れると評価した。
【０１１７】
アレスト性評価のため、日本溶接協会規格  ＷＥＳ  ２８１５（２０１４）「ぜい性亀裂アレストじん性試験方法」に基づいて、全厚試験片（大きさ：ｔ（板厚）×５００ｍｍ×５００ｍｍ）を用いて、温度勾配型ＥＳＳＯ試験を行った。アレスト靱性値Ｋｃａが６０００Ｎ／ｍｍ１．５になる温度、すなわちＴＫｃａ６０００を求めた。そして、ＴＫｃａ６０００が−１０℃以下のものをアレスト性に優れると評価した。
【０１１８】
表１〜表６から明らかなように、鋼１〜鋼２９は優れたＨＡＺ靱性を有している。
一方、鋼３０〜鋼４７は、本発明で規定される成分範囲を外れるものであるため、いずれもＨＡＺ靱性が劣位であった。鋼４６〜鋼４７は規定される成分範囲内であったものの、ＲＨによる処理時の溶存酸素量が過剰なため、酸化物が粗大化し、ＨＡＺ靱性が劣位であった。鋼４８〜鋼５２は規定される成分範囲内であったものの、規定範囲を外れる組織であったため、ＨＡＺ靱性が劣位であり、アレスト性も確保できなかった。
【産業上の利用可能性】
【０１１９】
本実施形態に係る鋼板は、大入熱溶接を行った際の溶接熱影響部において優れた靱性を有し、かつ、母材において優れた機械的特性を有する鋼板である。そのため、本実施形態に係る鋼板によれば、安全性が向上するとともに、高効率な溶接が可能であり、溶接構造物の建設費用を飛躍的に低減することが可能となる。
【符号の説明】
【０１２０】
１１  地鉄、１２  介在物
【図１】
2019023322.tif 000018
【図２】
2019023322.tif 000019